(57)【要約】【課題】生体蓄積性が低い含フッ素（メタ）アクリル酸エステルをモノマーとして使用し、かつ良好な撥水撥油性を有する、重合性不飽和基を有する含フッ素２ブロック共重合体を提供する。【解決手段】本発明に係る重合性不飽和基を有する含フッ素２ブロック共重合体は、水酸基を有する非フッ素（メタ）アクリル酸エステルを構成モノマーとして含む非フッ素（メタ）アクリル酸エステル系重合体ブロックと、フッ素化アルキル基含有（メタ）アクリル酸エステルおよびパーフルオロポリエーテル鎖含有（メタ）アクリル酸エステルを構成モノマーとする含フッ素（メタ）アクリル酸エステル系重合体ブロックとからなる水酸基を有する含フッ素２ブロック共重合体に、イソシアネート基を有する（メタ）アクリル酸エステルを反応させることにより製造される。【選択図】なし【特許請求の範囲】
【請求項１】
水酸基を有する非フッ素（メタ）アクリル酸エステルを構成モノマーとして含む非フッ素（メタ）アクリル酸エステル系重合体ブロックと、
下記一般式（１）
【化１】
2016145304.tif 000015
（一般式（１）中、Ｒ１は水素原子またはメチル基であり、ａ＝ｂ＝０、または、ａは１〜３の整数であって、かつ、ｂは１〜２の整数であり、ｎは１〜６の整数である。ａ≠０かつｂ≠０の場合、−ＣｎＦ２ｎ＋１は−（ＣＦ２ＣＨ２）ｂ−基のＣＨ２基に結合しており、−（ＣＦ２ＣＦ２）ａ−基は−（ＣＦ２ＣＨ２）ｂ−のＣＦ２基に結合している。）
で表されるフッ素化アルキル基含有（メタ）アクリル酸エステルおよび
下記一般式（２）
【化２】
2016145304.tif 000016
（一般式（２）中、Ｒは水素原子またはメチル基であり、Ｒｆは炭素数１〜３のパーフルオロアルキル基であり、ｍは３〜３０の整数である。）
で表されるパーフルオロポリエーテル鎖含有（メタ）アクリル酸エステルを構成モノマーとする含フッ素（メタ）アクリル酸エステル系重合体ブロックと
からなる、水酸基を有する含フッ素２ブロック共重合体に、イソシアネート基を有する（メタ）アクリル酸エステルを反応させることにより製造されることを特徴とする、重合性不飽和基を有する含フッ素２ブロック共重合体。
【請求項２】
前記水酸基を有する含フッ素２ブロック共重合体が、
下記一般式（３）
【化３】
2016145304.tif 000017
（一般式（３）中、Ｒ２およびＲ３はそれぞれ独立に水素原子または炭素数１から３のアルキル基であり、Ｒ２およびＲ３どちらか一方にひとつのカルボキシル基を含んでいてもよい。Ｒ４は炭素数１〜１８の直鎖状アルキル基である。）
で表されるトリチオ炭酸エステルの存在下、リビングラジカル重合により製造されたものであることを特徴とする、請求項１に記載の重合性不飽和基を有する含フッ素２ブロック共重合体。
【請求項３】
前記水酸基を有する含フッ素２ブロック共重合体の数平均分子量が５,０００〜１００，０００であることを特徴とする、請求項１又は２に記載の重合性不飽和基を有する含フッ素２ブロック共重合体。
【発明の詳細な説明】
【技術分野】
【０００１】
本発明は、非フッ素（メタ）アクリル酸エステル系重合体ブロックと含フッ素（メタ）アクリル酸エステル系重合体ブロックとからなる含フッ素２ブロック共重合体に関する。さらに詳しくは、非フッ素（メタ）アクリル酸エステル系重合体ブロックの側鎖に重合性不飽和基を有する含フッ素２ブロック共重合体に関する。
【背景技術】
【０００２】
ＣＨ２＝ＣＨＣＯ２ＣＨ２ＣＨ２ＲｆまたはＣＨ２＝Ｃ（ＣＨ３）ＣＯ２ＣＨ２ＣＨ２Ｒｆのような含フッ素（メタ）アクリル酸エステルは、撥水撥油剤等の表面処理剤の原料モノマーとして多量に使用されている。しかしながら近年、炭素数８以上のパーフルオロアルキル基（Ｒｆ）を有する上記モノマーは生体蓄積性が高いことから、その使用が困難となっている。この問題を回避するために、炭素数６以下のパーフルオロアルキル基を有する含フッ素（メタ）アクリル酸エステルを使用することが推奨されている。
【０００３】
例えば特許文献１には、炭素数１〜６のパーフルオロアルキル基を有する（メタ）アクリル酸エステルをモノマーとして使用した含フッ素ブロック共重合体が開示されている。また、特許文献２には、炭素数１〜６のパーフルオロアルキル基を有するアクリル酸エステルとして、ＣｎＦ２ｎ＋１（ＣＨ２ＣＦ２）ａ（ＣＦ２ＣＦ２）ｂ（ＣＨ２ＣＨ２）ｃＯＣＯＣＨ＝ＣＨ２が開示されている。
【先行技術文献】
【特許文献】
【０００４】
【特許文献１】特開２０１０−２３５７８４号公報
【特許文献２】特許第４６７４６０４号公報
【発明の概要】
【発明が解決しようとする課題】
【０００５】
しかしながら、特許文献１で開示されている含フッ素ブロック共重合体は、撥水撥油性および防汚性が十分でなかった。また、特許文献２に開示されているフッ素化アルキル基含有（メタ）アクリル酸エステルは、撥水撥油剤合成モノマーとして使用可能である旨が記載されているものの、当該フッ素化アルキル基含有（メタ）アクリル酸エステルを使用した含フッ素ブロック共重合体に関する報告はなかった。
【０００６】
そこで、上記課題を解決するために、本発明の目的は、生体蓄積性が低いフッ素化アルキル基含有（メタ）アクリル酸エステルをモノマーとして使用し、かつ、良好な撥水撥油性および防汚性を有する、重合性不飽和基を有する含フッ素２ブロック共重合体を提供することにある。
【課題を解決するための手段】
【０００７】
上記目的を達成するために、本発明に係る重合性不飽和基を有する含フッ素２ブロック共重合体は、水酸基を有する非フッ素（メタ）アクリル酸エステルを構成モノマーとして含む非フッ素（メタ）アクリル酸エステル系重合体ブロックと、
下記一般式（１）
【化１】
2016145304.tif 000002
（一般式（１）中、Ｒ１は水素原子またはメチル基であり、ａ＝ｂ＝０、または、ａは１〜３の整数であって、かつ、ｂは１〜２の整数であり、ｎは１〜６の整数である。ａ≠０かつｂ≠０の場合、−ＣｎＦ２ｎ＋１は−（ＣＦ２ＣＨ２）ｂ−基のＣＨ２基に結合しており、−（ＣＦ２ＣＦ２）ａ−基は−（ＣＦ２ＣＨ２）ｂ−のＣＦ２基に結合している。）
で表されるフッ素化アルキル基含有（メタ）アクリル酸エステルおよび
下記一般式（２）
【化２】
2016145304.tif 000003
（一般式（２）中、Ｒは水素原子またはメチル基であり、Ｒｆは炭素数１〜３のパーフルオロアルキル基であり、ｍは３〜３０の整数である。）
で表されるパーフルオロポリエーテル鎖含有（メタ）アクリル酸エステルを構成モノマーとする含フッ素（メタ）アクリル酸エステル系重合体ブロックと
からなる水酸基を有する含フッ素２ブロック共重合体に、イソシアネート基を有する（メタ）アクリル酸エステルを反応させることにより製造されることを特徴とする。
【０００８】
前記水酸基を有する含フッ素２ブロック共重合体が、
下記一般式（３）
【化３】
2016145304.tif 000004
（一般式（３）中、Ｒ２およびＲ３はそれぞれ独立に水素原子または炭素数１から３のアルキル基であり、Ｒ２およびＲ３どちらか一方にひとつのカルボキシル基を含んでいてもよい。Ｒ４は炭素数１〜１８の直鎖状アルキル基である。）
で表されるトリチオ炭酸エステルの存在下、リビングラジカル重合により製造されたものであることが好ましい。
【０００９】
また、前記水酸基を有する含フッ素２ブロック共重合体の数平均分子量が５,０００〜１００，０００であることが好ましい。
【発明の効果】
【００１０】
本発明に係る重合性不飽和基を有する含フッ素２ブロック共重合体は、適切な条件下で硬化することにより無機基材または樹脂基材表面に撥水撥油性および防汚性を付与することができる。また、本発明に係る重合性不飽和基を有する含フッ素２ブロック共重合体は、活性エネルギー線硬化型樹脂またはその有機溶剤溶液に対する、重合性不飽和基を有するパーフルオロポリエーテル化合物の相溶化剤としても好適に使用することができる。
【図面の簡単な説明】
【００１１】
【図１】実施例１−１の第一工程および第二工程で得られた重合体のＧＰＣ曲線を示す図である。
【図２】実施例１−２の第一工程および第二工程で得られた重合体のＧＰＣ曲線を示す図である。
【図３】実施例１−３の第一工程および第二工程で得られた重合体のＧＰＣ曲線を示す図である。
【図４】実施例１−４の第一工程および第二工程で得られた重合体のＧＰＣ曲線を示す図である。
【図５】比較例１−１の第一工程および第二工程で得られた重合体のＧＰＣ曲線を示す図である。
【図６】比較例１−２の第一工程および第二工程で得られた重合体のＧＰＣ曲線を示す図である。
【発明を実施するための形態】
【００１２】
（重合性不飽和基を有する含フッ素２ブロック共重合体）
本発明に係る重合性不飽和基を有する含フッ素２ブロック共重合体は、水酸基を有する非フッ素（メタ）アクリル酸エステルを構成モノマーとして含む非フッ素（メタ）アクリル酸エステル系重合体ブロックと、
下記一般式（１）
【化４】
2016145304.tif 000005
で表されるフッ素化アルキル基含有（メタ）アクリル酸エステルおよび
下記一般式（２）
【化５】
2016145304.tif 000006
で表されるパーフルオロポリエーテル鎖含有（メタ）アクリル酸エステルを構成モノマーとする含フッ素（メタ）アクリル酸エステル系重合体ブロックとからなる水酸基を有する含フッ素２ブロック共重合体に、イソシアネート基を有する（メタ）アクリル酸エステルを反応させることにより製造される。式（１）中、Ｒ１は水素原子またはメチル基であり、ａ＝ｂ＝０、または、ａは１〜３の整数であって、かつ、ｂは１〜２の整数であり、ｎは１〜６の整数である。ａ≠０かつｂ≠０の場合、−ＣｎＦ２ｎ＋１は−（ＣＦ２ＣＨ２）ｂ−基のＣＨ２基に結合しており、−（ＣＦ２ＣＦ２）ａ−基は−（ＣＦ２ＣＨ２）ｂ−のＣＦ２基に結合している。式（２）中、Ｒは水素原子またはメチル基であり、Ｒｆは炭素数１〜３のパーフルオロアルキル基であり、ｍは３〜３０の整数である。
【００１３】
なお、本明細書において、「（メタ）アクリル酸エステル」という語句は、アクリル酸エステルおよびメタクリル酸エステルの両方を包含する概念として用いられる。また、化合物や溶媒について付される「非フッ素」なる語句は、「含フッ素」ではないこと、すなわち、分子内にフッ素原子を含まないことを明確にする意味で用いられる。
【００１４】
非フッ素（メタ）アクリル酸エステル系重合体ブロックは、水酸基を有する非フッ素（メタ）アクリル酸エステルを含むモノマーを重合することにより形成される。水酸基を有する非フッ素（メタ）アクリル酸エステルとしては、例えば、（メタ）アクリル酸−２−ヒドロキシエチル、（メタ）アクリル酸−３−ヒドロキシプロピル、（メタ）アクリル酸−２−ヒドロキシプロピル、（メタ）アクリル酸−４−ヒドロキシブチル、（メタ）アクリル酸−２−ヒドロキシブチル、ポリエチレングリコールモノ（メタ）アクリル酸エステル、プロピレングリコールモノ（メタ）アクリル酸エステル、１,４−シクロヘキサンジメタノールモノ（メタ）アクリル酸エステル、１,３−ジヒドロキシアダマンタンモノ（メタ）アクリル酸エステル等が挙げられる。
【００１５】
非フッ素（メタ）アクリル酸エステル系重合体ブロックは、水酸基を有する非フッ素（メタ）アクリル酸エステルと共重合可能な非フッ素（メタ）アクリル酸エステルを構成モノマーとして含んでいてもよい。このような非フッ素（メタ）アクリル酸エステルとしては、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｎ−ペンチル、（メタ）アクリル酸ｎ−ヘキシル、（メタ）アクリル酸シクロヘキシル、（メタ）アクリル酸ｎ−ヘプチル、（メタ）アクリル酸ｎ−オクチル、（メタ）アクリル酸２-エチルヘキシル、（メタ）アクリル酸ｎ−ノニル、（メタ）アクリル酸ｎ−デシル、（メタ）アクリル酸ｎ−ドデシル、（メタ）アクリル酸ｎ−オクタデシル、（メタ）アクリル酸ベンジル、（メタ）アクリル酸イソボルニル、（メタ）アクリル酸１−アダマンチル、（メタ）アクリル酸ジシクロペンタニル、（メタ）アクリル酸ジシクロペンテニル等が挙げられる。
【００１６】
含フッ素（メタ）アクリル酸エステル系重合体ブロックは、上記一般式（１）で表されるフッ素化アルキル基含有（メタ）アクリル酸エステルおよび上記一般式（２）表されるパーフルオロポリエーテル鎖含有（メタ）アクリル酸エステルをランダム共重合することにより形成される。上記一般式（１）で表されるフッ素化アルキル基含有（メタ）アクリル酸エステルとしては、具体的に、
３，３，４，４，５，５，６，６，６−ノナフルオロヘキシル（メタ）アクリレート、
３，３，４，４，５，５，６，６，７，７，８，８，８−トリデカフルオロオクチル（メタ）アクリレート、
３，３，４，４，５，５，７，７，８，８，８−ウンデカフルオロオクチル（メタ）アクリレート、
３，３，４，４，５，５，７，７，８，８，９，９，１０，１０，１０−ペンタデカフルオロデシル（メタ）アクリレート、
３，３，４，４，５，５，６，６，７，７，９，９，１０，１０，１０−ペンタデカフルオロデシル（メタ）アクリレート、
３，３，４，４，５，５，７，７，９，９，１０，１０，１０−トリデカフルオロデシル（メタ）アクリレート、
３，３，４，４，５，５，６，６，７，７，９，９，１０，１０，１１，１１，１２，１２，１２−ノナデカフルオロドデシル（メタ）アクリレート、
３，３，４，４，５，５，６，６，７，７，９，９，１１，１１，１２，１２，１２−ヘプタデカフルオロドデシル（メタ）アクリレート、
３，３，４，４，５，５，７，７，９，９，１０，１０，１１，１１，１２，１２，１２−ヘプタデカフルオロドデシル（メタ）アクリレート、
３，３，４，４，５，５，６，６，７，７，９，９，１１，１１，１２，１２，１３，１３，１４，１４，１４−ヘンエイコサフルオロテトラデシル（メタ）アクリレート
が挙げられる。この中で、特に、
３，３，４，４，５，５，６，６，７，７，９，９，１０，１０，１１，１１，１２，１２，１２−ノナデカフルオロドデシル（メタ）アクリレート、
３，３，４，４，５，５，６，６，６−ノナフルオロヘキシル（メタ）アクリレート、
３，３，４，４，５，５，６，６，７，７，８，８，８−トリデカフルオロオクチル（メタ）アクリレートが好ましい。
【００１７】
上記一般式（２）表されるパーフルオロポリエーテル鎖含有（メタ）アクリル酸エステルにおいて、Ｒｆはパーフルオロメチル基、パーフルオロエチル基またはパーフルオロｎ−プロピル基であり、ｍは３〜３０の整数である。ｍが単一数値を持つ一種類のパーフルオロポリエーテル鎖含有（メタ）アクリル酸エステルを用いても良いし、ｍが３〜３０の数値をもつパーフルオロポリエーテル鎖含有（メタ）アクリル酸エステルの混合物を用いてもよい。
【００１８】
水酸基を有する含フッ素２ブロック共重合体は、非フッ素（メタ）アクリル酸エステル系重合体ブロック１０〜９０重量％と、含フッ素（メタ）アクリル酸エステル系重合体ブロック１０〜９０重量％とからなることが好ましい。より好ましくは、非フッ素（メタ）アクリル酸エステル系重合体ブロックが１０〜８０重量％であり、含フッ素（メタ）アクリル酸エステル系重合体ブロックが２０〜９０重量％である。含フッ素（メタ）アクリル酸エステル系重合体ブロックが１０重量％未満では、重合性不飽和基を有する含フッ素２ブロック共重合体の防汚効果が十分に発揮されない場合がある。一方、含フッ素（メタ）アクリル酸エステル系重合体ブロックが９０重量％を超えると、非フッ素多官能性不飽和モノマーおよび非フッ素溶媒に対する、重合性不飽和基を有する含フッ素２ブロック共重合体の溶解性が低下する傾向にある。また、防汚効果がそれ以上向上せず、不経済である。
【００１９】
また、含フッ素（メタ）アクリル酸エステル系重合体ブロック中の、フッ素化アルキル基含有（メタ）アクリル酸エステルとパーフルオロポリエーテル鎖含有（メタ）アクリル酸エステルの割合は、重量比８０／２０〜２０／８０である。パーフルオロポリエーテル鎖含有（メタ）アクリル酸エステルの割合が２０重量％未満では、十分な防汚性が得られない。一方、パーフルオロポリエーテル鎖含有（メタ）アクリル酸エステルの割合が８０重量％を超えると、フッ素化アルキル基含有（メタ）アクリル酸エステルとの共重合性反応において、重合率が低下する場合がある。
【００２０】
水酸基を有する含フッ素２ブロック共重合体の数平均分子量は５，０００〜１００，０００である。数平均分子量が５，０００未満では、含フッ素（メタ）アクリル酸エステル系重合体ブロックの鎖長が短くなり、撥水撥油性および防汚性が低下する。一方、数平均分子量が１００，０００を超えると、非フッ素多官能性不飽和モノマーおよび非フッ素溶媒に対する、重合性不飽和基を有する含フッ素２ブロック共重合体の溶解性が低下する傾向にある。
【００２１】
水酸基を有する含フッ素２ブロック共重合体のフッ素含量は５〜５０重量％であり、好ましくは１０〜４０重量％である。フッ素含量が５重量％未満では、重合性不飽和基を有する含フッ素２ブロック共重合体の撥水撥油性および防汚性が不十分である。一方、フッ素含量が５０重量％を超えても、撥水撥油性および防汚性は改善されず不経済である。
【００２２】
（重合性不飽和基を有する含フッ素２ブロック共重合体の製造方法）
重合性不飽和基を有する含フッ素２ブロック共重合体は、水酸基を有する含フッ素２ブロック共重合体に、イソシアネート基を有する（メタ）アクリル酸エステルを反応させることによって製造される。イソシアネート基を有する（メタ）アクリル酸エステルとしては、例えば、２−（メタ）アクリロイルオキシエチルイソシアネート、３−（メタ）アクリロイルオキシプロピルイソシアネート、１,１−（ビス（メタ）アクリロイルオキシメチル）エチルイソシアネート等が挙げられる。
【００２３】
重合性不飽和基を有する含フッ素２ブロック共重合体を製造する際、イソシアネート基を有する（メタ）アクリル酸エステルのイソシアネート基と、水酸基を有する含フッ素２ブロック共重合体に含まれる水酸基とのモル当量比（−ＮＣＯ／−ＯＨ）は０．２〜１．２であることが好ましい。より好ましくは０．５〜１．２である。モル当量比が０．２未満であると、重合性不飽和基を有する含フッ素２ブロック共重合体の重合性が低下する。一方、モル当量比が１．２を超えると、未反応のイソシアネート基を有する（メタ）アクリル酸エステルが生じるため不経済である。
【００２４】
水酸基を有する含フッ素２ブロック共重合体と、イソシアネート基を有する（メタ）アクリル酸エステルとの反応は、ウレタン化触媒存在下で行うことが好ましい。ウレタン化触媒としては、有機スズ化合物、有機チタン化合物、有機ジルコニウム化合物または有機アミン化合物を用いることができる。また、有機アミン系化合物と有機スズ化合物を併用して用いてもよい。
【００２５】
ウレタン化触媒として用いられる有機スズ化合物としては、例えば、ジラウリン酸ジブチルスズ、ビス（２−エチルヘキサン酸）スズ、ジブチルスズビス（２,４-ペンタンジオネート）等が挙げられる。
【００２６】
有機チタン化合物としては、例えば、チタンジイソプロポキシビス（エチルアセトアセテート）等が挙げられる。
【００２７】
有機ジルコニウム化合物としては、例えば、ジルコニウムジブトキシビス（エチルアセトアセテート）、ジルコニウムテトラ（アセチルアセトネート）等が挙げられる。
【００２８】
有機アミン化合物としては、Ｎ−メチルモルホリン、Ｎ−エチルモルホリン、トリエチレンジアミン、ビス（ジメチルアミノエチル）エーテル、１,４−ジアザビシクロ（２,２,２）オクタン、ペンタメチルジエチレントリアミン、Ｎ,Ｎ−ジメチルシクロヘキシルアミン、Ｎ−メチルジシクロヘキシルアミン、Ｎ，Ｎ,Ｎ,Ｎ−テトラメチルプロピレンジアミン、Ｎ，Ｎ,Ｎ,Ｎ−テトラメチルヘキサメチレンジアミン、Ｎ−メチルモルホリン、Ｎ−エチルモルホリン、Ｎ,Ｎ−ジメチルエタノールアミン、Ｎ，Ｎ−ジエチルエタノールアミン、１、８−ジアザビシクロ[５,４,０]−７−ウンデセン等が挙げられる。また、１、８−ジアザビシクロ[５,４,０]−７−ウンデセンの有機酸塩も用いることができる。１、８−ジアザビシクロ[５,４,０]−７−ウンデセンの有機酸塩としては、例えば、１、８−ジアザビシクロ[５,４,０]−７−ウンデセンのギ酸塩、２−エチルヘキサン酸塩、フェノール塩、オクチル酸塩、ｐ−トルエンスルホン酸塩、オルソフタル酸塩が挙げられる。
【００２９】
また、水酸基を有する含フッ素２ブロック共重合体と、イソシアネート基を有する（メタ）アクリル酸エステルとの反応は、アセトン、メチルエチルケトン、メチルイソブチルケトン、酢酸エチル、トルエン等の非フッ素溶媒または１，３−ビストリフルオロメチルベンゼン等の含フッ素溶媒中で行うことができる。なお、非フッ素溶媒と含フッ素溶媒の混合溶媒を使用してもよい。
【００３０】
重合性不飽和基を有する含フッ素２ブロック共重合体は、水酸基を有する含フッ素２ブロック共重合体を製造した後、当該共重合体を含む溶液に、ウレタン化触媒、イソシアネート基を有する（メタ）アクリル酸エステルおよび有機溶媒を必要に応じて適宜追加することにより、製造することができる。
【００３１】
ウレタン化触媒は、イソシアネート化する水酸基に対して、０.０００００１〜０．０１モル等量用いられる。イソシアネート化する水酸基とは、水酸基を有する含フッ素２ブロック共重合体の水酸基である。
【００３２】
重合性不飽和基を有する含フッ素２ブロック共重合体の製造は、不飽和基の重合を抑制するために、重合禁止剤存在下で行うことが好ましい。重合禁止剤として、例えば、４−メトキシフェノール、２,６−ジ−ｔ−ブチル−４−メチルフェノール等を用いることができる。重合禁止剤は、水酸基を有する含フッ素２ブロック共重合体に対して、１〜５，０００ｐｐｍの範囲で用いられる。
【００３３】
また、水酸基を有する含フッ素２ブロック共重合体と、イソシアネート基を有する（メタ）アクリル酸エステルとの反応は、０〜１００℃で行うことができる。重合性不飽和基を有する含フッ素２ブロック共重合体の重合反応を抑制するため、０〜６０℃で行うことがより好ましい。
【００３４】
（水酸基を有する含フッ素２ブロック共重合体の製造方法）
水酸基を有する含フッ素２ブロック共重合体は、制御リビングラジカル重合によって製造することができる。制御リビングラジカル重合の代表的な方法としては、可逆的付加開裂連鎖移動重合（ＲＡＦＴ重合）、原子移動ラジカル重合（ＡＴＲＰ）およびニトロキシドを介したラジカル重合（ＮＭＰ）が挙げられる。
【００３５】
なお、ＡＴＲＰでは、銅触媒等の金属触媒を用いるため、重合工程後に金属触媒を除去する工程が必要となる場合がある。ＮＭＰでは、比較的高い重合温度が必要である。一方、ＲＡＦＴ重合では、製造工程上の制約がなく、また重合制御が容易なため水酸基を有する含フッ素２ブロック共重合体の製造に好適である。
【００３６】
水酸基を有する含フッ素２ブロック共重合体は、下記（Ａ）法または（Ｂ）法のいずれかにより製造されるのが好ましい。
【００３７】
（Ａ）法は、第一工程と第二工程とを含む。以下、第一工程を「（Ａ）法第一工程」、第二工程を「（Ａ）法第二工程」という。
【００３８】
（Ａ）法第一工程は、トリチオ炭酸エステルおよびラジカル重合開始剤存在下、水酸基を有する非フッ素（メタ）アクリル酸エステルを含むモノマーを重合し、水酸基を有する非フッ素（メタ）アクリル酸エステルの重合体を製造する工程である。
【００３９】
（Ａ）法第二工程は、（Ａ）法第一工程で得られた水酸基を有する非フッ素（メタ）アクリル酸エステルの重合体存在下、下記一般式（１）
【化６】
2016145304.tif 000007
で表わされるフッ素化アルキル基含有（メタ）アクリル酸エステルおよび
【化７】
2016145304.tif 000008
で表わされるパーフルオロポリエーテル鎖含有（メタ）アクリル酸エステルをランダム共重合する工程である。式（１）中、Ｒ１は水素原子またはメチル基であり、ａ＝ｂ＝０、または、ａは１〜３の整数であって、かつ、ｂは１〜２の整数であり、ｎは１〜６の整数である。また、ａ≠０かつｂ≠０の場合、−ＣｎＦ２ｎ＋１は−（ＣＦ２ＣＨ２）ｂ−基のＣＨ２基に結合しており、−（ＣＦ２ＣＦ２）ａ−基は−（ＣＦ２ＣＨ２）ｂ−のＣＦ２基に結合している。式（２）中、Ｒは水素原子またはメチル基であり、Ｒｆは炭素数１〜３のパーフルオロアルキル基であり、ｍは３〜３０の整数である。
【００４０】
（Ａ）法第一工程では、上記の水酸基を有する非フッ素（メタ）アクリル酸エステルをモノマーとして用いることができる。また、重合に用いるモノマーとして、水酸基を有する非フッ素（メタ）アクリル酸エステル以外に、水酸基を有する非フッ素（メタ）アクリル酸エステルと共重合可能な非フッ素（メタ）アクリル酸エステルを用いてもよい。共重合可能な非フッ素（メタ）アクリル酸エステルは、上記のものを用いることができる。
【００４１】
（Ａ）法第一工程において、トリチオ炭酸エステルはＲＡＦＴ剤として用いられる。トリチオ炭酸エステルは、特に限定されないが、重合速度および重合収率の観点から、本発明では下記一般式（３）で表わされるものを好適に用いることができる。
【化８】
2016145304.tif 000009
【００４２】
式（３）中、Ｒ２およびＲ３はそれぞれ独立に水素原子または炭素数１から３のアルキル基であり、Ｒ２およびＲ３どちらか一方にひとつのカルボキシル基を含んでいてもよい。好ましいＲ２およびＲ３として、例えば、水素原子、メチル基、エチル基、ｎ−プロピル基、イソプロピル基、２−カルボキシエチル基等が挙げられる。Ｒ４は炭素数１〜１８の直鎖状アルキル基である。トリチオ炭酸エステルの耐加水分解性を考慮すると、Ｒ４は炭素数６〜１８の直鎖状アルキル基が好ましい。
【００４３】
トリチオ炭酸エステルの具体例としては、２−シアノ−２−プロピルドデシルトリチオ炭酸エステル、４−シアノ−４−〔（ドデシルスルファニルチオカルボニル）スルファニル〕ペンタン酸、シアノメチルドデシルトリチオ炭酸エステル等が挙げられる。
【００４４】
トリチオ炭酸エステルの使用量の目安は、下式によって求めることができる。
Ｗ（ＲＡＦＴ）＝Ｗ（Ａ）×Ｍ（ＲＡＦＴ）／ＭＷ（ＰＡ）
ここで、
Ｗ（ＲＡＦＴ）：トリチオ炭酸エステルの使用量（ｇ）
Ｗ（Ａ）：非フッ素（メタ）アクリル酸エステルの総使用量（ｇ）
Ｍ（ＲＡＦＴ）：トリチオ炭酸エステルの分子量（ｇ／ｍｏｌ）
ＭＷ（ＰＡ）：水酸基を有する非フッ素（メタ）アクリル酸エステルの重合体の目標分子量（ｇ／ｍｏｌ）
である。
【００４５】
トリチオ炭酸エステルの使用量は、非フッ素（メタ）アクリル酸エステルの総使用量に対して０．１〜１０重量％であることが好ましい。なお、非フッ素（メタ）アクリル酸エステルの総使用量とは、水酸基を有する非フッ素（メタ）アクリル酸エステルを含むモノマー全量である。
【００４６】
（Ａ）法第一工程で用いられる重合溶媒は、水酸基を有する非フッ素（メタ）アクリル酸エステルの溶解性、および得られる重合体の溶解性を考慮し適宜選択される。重合溶媒としては、例えば、含フッ素溶媒、非フッ素溶媒、または非フッ素溶媒と含フッ素溶媒の混合溶媒が用いられる。この中で、非フッ素溶媒がより好ましい。非フッ素溶媒としては、メチルエチルケトン、アセトン、メチルイソブチルケトン、酢酸エチル、トルエン、キシレン等が挙げられる。
【００４７】
溶媒の使用量は、水酸基を有する非フッ素（メタ）アクリル酸エステルを含むモノマー全量に対して０〜３００重量％であることが好ましい。より好ましくは０〜２００重量％である。３００重量％を超えると、重合速度が遅くなるため実用的でない。
【００４８】
水酸基を有する非フッ素（メタ）アクリル酸エステルを含むモノマーの重合は、０〜１５０℃で行われるのが好ましく、４０〜１００℃で行われるのがより好ましい。０℃未満では、十分な重合速度が達成されず重合収率の低下につながる場合がある。一方、１５０℃を超えると、トリチオ炭酸エステルのフラグメントを重合体末端に含まない不活性な、水酸基を有する非フッ素（メタ）アクリル酸エステルの単独重合体が生成し易くなる傾向にある。
【００４９】
（Ａ）法第一工程で用いられるラジカル重合開始剤は、重合反応を特段の不具合なく円滑に進めることができるものであれば特に限定されないが、アゾ系ラジカル重合開始剤が好適に用いられる。本発明で好適に用いられるアゾ系ラジカル重合開始剤の具体例として、２，２′−アゾビス（イソブチロニトリル）、２，２′−アゾビス（２，４−ジメチルバレロニトリル）、１，１′−アゾビス（シクロヘキサンカルボニトリル）、４,４−アゾビス（４−シアノ吉草酸）等が挙げられる。
【００５０】
ラジカル重合開始剤は、トリチオ炭酸エステルに対して５〜３５モル％用いられるのが好ましい。より好ましくは１０〜３０モル％である。５モル％より少ないと、重合収率の低下につながる場合がある。また、３５モル％より多いと、トリチオ炭酸エステルのフラグメントを重合体末端に含まない不活性な、水酸基を有する非フッ素（メタ）アクリル酸エステルの単独重合体が生成し易くなる傾向にある。
【００５１】
（Ａ）法第一工程で用いられる重合反応容器の材質は、トリチオ炭酸エステルの分解や重合反応の停止等、重合反応を行う上での不具合が生じない限り特に限定されないが、硼ケイ酸ガラスまたはステンレスが好ましい。本発明で用いることのできる硼ケイ酸ガラス製重合反応容器として、一般的に市販されている硼ケイ酸ガラス製容器でも良いが、重合反応途中でトリチオ炭酸エステルが分解し重合反応が停止するか、安定的に高い重合収率を達成することができない等の問題が懸念される場合には、硼ケイ酸強化ガラス製容器が推奨される。硼ケイ酸強化ガラスは硼ケイ酸ガラスを風冷強化または化学強化することによって製造される。
【００５２】
硼ケイ酸強化ガラス製容器の具体例として、耐圧ガラス工業株式会社製Ｈｉｐｅｒ  Ｇｌａｓｓ（登録商標）シリンダー等が挙げられる。例えば、ＨＰＧ−１０、ＨＰＧ−９６、ＴＥＭ−Ｕ１０００Ｎ、ＴＥＭ−Ｖ−１００、ＴＥＭ−Ｖ−２００、ＴＥＭ−Ｖ−３００、ＴＥＭ−Ｖ−５００、ＴＥＭ−４−Ｂ１−２Ｌ、ＴＥＭ−４−Ｂ１−４Ｌ（何れも耐圧ガラス工業株式会社製）が挙げられる。
【００５３】
（Ａ）法第二工程では、上記一般式（１）で表わされるフッ素化アルキル基含有（メタ）アクリル酸エステルおよび上記一般式（２）で表わされるパーフルオロポリエーテル鎖含有（メタ）アクリル酸エステルがモノマーとして用いられる。具体的な化合物は、上記のものを用いることができる。
【００５４】
（Ａ）法第二工程は、具体的に、下記Ｉ法またはII法の方法により行うことができる。
Ｉ法：（Ａ）法第一工程で得られた重合溶液に、フッ素化アルキル基含有（メタ）アクリル酸エステルおよびパーフルオロポリエーテル鎖含有（メタ）アクリル酸エステルを加え、必要に応じて重合溶媒およびラジカル重合開始剤を加えて重合する方法
II法：（Ａ）法第一工程で得られた水酸基を有する非フッ素（メタ）アクリル酸エステルの重合体を単離した後、単離した重合体に、フッ素化アルキル基含有（メタ）アクリル酸エステル、パーフルオロポリエーテル鎖含有（メタ）アクリル酸エステル、重合溶媒およびラジカル重合開始剤を加えて重合する方法
【００５５】
（Ａ）法第二工程で用いられる重合溶媒は、（Ａ）法第一工程で得られた水酸基を有する非フッ素（メタ）アクリル酸エステルの重合体、フッ素化アルキル基含有（メタ）アクリル酸エステルおよびパーフルオロポリエーテル鎖含有（メタ）アクリル酸エステルの溶解性を考慮し適宜選択される。重合溶媒としては、例えば、含フッ素溶媒、非フッ素溶媒、または含フッ素溶媒と非フッ素溶媒の混合溶媒が用いられる。含フッ素溶媒としては、１，３−ビス（トリフルオロメチル）ベンゼン等が挙げられる。非フッ素溶媒としては、メチルエチルケトン、アセトン、メチルイソブチルケトン、酢酸エチル、トルエン、キシレン等が挙げられる。
【００５６】
溶媒の使用量は、（Ａ）法第一工程で得られた水酸基を有する非フッ素（メタ）アクリル酸エステルの重合体と（Ａ）法第二工程で新たに加えられる含フッ素（メタ）アクリル酸エステルの総重量に対して、５０〜２００重量％であることが好ましい。５０重量％未満では、重合の進行に伴い反応溶液の粘度が高くなり撹拌混合が困難となる場合がある。一方、２００重量％を超えると、重合速度が遅くなり実用的でない。
【００５７】
フッ素化アルキル基含有（メタ）アクリル酸エステルおよびパーフルオロポリエーテル鎖含有（メタ）アクリル酸エステルの共重合は、０〜１５０℃で行われるのが好ましく、４０〜１００℃で行われるのがより好ましい。０℃未満では、十分な重合速度が達成されず重合収率の低下につながる場合がある。一方、１５０℃を超えると、フッ素化アルキル基含有（メタ）アクリル酸エステルまたはパーフルオロポリエーテル鎖含有（メタ）アクリル酸エステルの単独重合体が副生し易くなる傾向にある。
【００５８】
（Ａ）法第二工程で用いられるラジカル重合開始剤としては、（Ａ）法第一工程で用いられるラジカル重合開始剤と同様のものが挙げられる。
【００５９】
ラジカル重合開始剤は、（Ａ）法第一工程で得られた水酸基を有する非フッ素（メタ）アクリル酸エステルの重合体に含まれるトリチオ炭酸エステルのフラグメント対して、５〜３５モル％用いられる。より好ましくは１０〜３０モル％である。５モル％より少ないと、重合収率の低下につながる場合がある。一方、３５モル％より多いと、フッ素化アルキル基含有（メタ）アクリル酸エステルまたはパーフルオロポリエーテル鎖含有（メタ）アクリル酸エステルの単独重合体が副生し易くなる傾向にある。
【００６０】
（Ａ）法第二工程で用いられる重合反応容器の材質としては、（Ａ）法第一工程で用いられる重合反応容器の材質と同様のものが挙げられる。
【００６１】
次に、（Ｂ）法について説明する。（Ｂ）法は、第一工程と第二工程とを含む。以下、第一工程を「（Ｂ）法第一工程」、第二工程を「（Ｂ）法第二工程」という。
【００６２】
（Ｂ）法第一工程は、トリチオ炭酸エステルおよびラジカル重合開始剤存在下、上記一般式（１）で表されるフッ素化アルキル基含有（メタ）アクリル酸エステルおよび上記一般式（２）で表されるパーフルオロポリエーテル鎖含有（メタ）アクリル酸エステルを共重合し、含フッ素（メタ）アクリル酸エステルの重合体を製造する工程である。式（１）中、Ｒ１は水素原子またはメチル基であり、ａ＝ｂ＝０、または、ａは１〜３の整数であって、かつ、ｂは１〜２の整数であり、ｎは１〜６の整数である。また、ａ≠０かつｂ≠０の場合、−ＣｎＦ２ｎ＋１は−（ＣＦ２ＣＨ２）ｂ−基のＣＨ２基に結合しており、−（ＣＦ２ＣＦ２）ａ−基は−（ＣＦ２ＣＨ２）ｂ−のＣＦ２基に結合している。式（２）中、Ｒは水素原子またはメチル基であり、Ｒｆは炭素数１〜３のパーフルオロアルキル基であり、ｍは３〜３０の整数である。
【００６３】
（Ｂ）法第二工程は、（Ｂ）法第一工程で得られた含フッ素（メタ）アクリル酸エステルの重合体の存在下、水酸基を有する非フッ素（メタ）アクリル酸エステルを重合する工程である。
【００６４】
（Ｂ）法第一工程では、上記一般式（１）で表わされるフッ素化アルキル基含有（メタ）アクリル酸エステルおよび上記一般式（２）で表されるパーフルオロポリエーテル鎖含有（メタ）アクリル酸エステルがモノマーとして用いられる。具体的な化合物は、上記のものを用いることができる。
【００６５】
（Ｂ）法第一工程において、トリチオ炭酸エステルはＲＡＦＴ剤として用いられる。トリチオ炭酸エステルは、特に限定されないが、重合速度および重合収率の観点から、本発明では上記一般式（３）で表わされるものを好適に用いることができる。トリチオ炭酸エステルとしては、具体的に上記のものを用いることができる。
【００６６】
トリチオ炭酸エステルの使用量の目安は、下式によって求めることができる。
Ｗ（ＲＡＦＴ）＝Ｗ（ＦＡ）×Ｍ（ＲＡＦＴ）／ＭＷ（ＰＦＡ）
ここで、
Ｗ（ＲＡＦＴ）：トリチオ炭酸エステルの使用量（ｇ）
Ｗ（ＦＡ）：含フッ素（メタ）アクリル酸エステルの使用量（ｇ）
Ｍ（ＲＡＦＴ）：トリチオ炭酸エステルの分子量（ｇ／ｍｏｌ）
ＭＷ（ＰＦＡ）：含フッ素（メタ）アクリル酸エステルの重合体の目標分子量（ｇ／ｍｏｌ）
である。
【００６７】
トリチオ炭酸エステルの使用量は、フッ素化アルキル基含有（メタ）アクリル酸エステルおよびパーフルオロポリエーテル鎖含有（メタ）アクリル酸エステルの総重量に対して０．１〜１０重量％であることが好ましい。
【００６８】
フッ素化アルキル基含有（メタ）アクリル酸エステルおよびパーフルオロポリエーテル鎖含有（メタ）アクリル酸エステルの共重合は、無溶媒（塊状）下で、または適当な有機溶媒中で行うことができる。重合溶媒としては、例えば、含フッ素溶媒、または含フッ素溶媒と非フッ素溶媒との混合溶媒が用いられる。含フッ素溶媒としては、１，３−ビス（トリフルオロメチル）ベンゼン等が挙げられる。非フッ素溶媒としては、アセトン、メチルエチルケトン、メチルイソブチルケトン、酢酸エチル、トルエン、キシレン等が挙げられる。
【００６９】
溶媒の使用量は、フッ素化アルキル基含有（メタ）アクリル酸エステルおよびパーフルオロポリエーテル鎖含有（メタ）アクリル酸エステルの総重量に対して０〜３００重量％であることが好ましい。より好ましくは０〜２００重量％である。３００重量％を超えると、重合速度が遅くなるため実用的でない。
【００７０】
また、フッ素化アルキル基含有（メタ）アクリル酸エステルおよびパーフルオロポリエーテル鎖含有（メタ）アクリル酸エステルの共重合は、０〜１５０℃で行われるのが好ましく、４０〜１００℃で行われるのがより好ましい。０℃未満では、十分な重合速度が達成されず重合収率の低下につながる場合がある。一方、１５０℃を超えると、トリチオ炭酸エステルのフラグメントを重合体末端に含まない、不活性な含フッ素（メタ）アクリル酸エステルの共重合体が生成し易くなる傾向にある。
【００７１】
（Ｂ）法第一工程で用いられるラジカル重合開始剤は、重合反応を特段の不具合なく円滑に進めることができるものであれば特に限定されないが、アゾ系ラジカル重合開始剤が好適に用いられる。本発明で好適に用いられるアゾ系ラジカル重合開始剤の具体例として、２，２′−アゾビス（イソブチロニトリル）、２，２′−アゾビス（２，４−ジメチルバレロニトリル）、１，１′−アゾビス（シクロヘキサンカルボニトリル）、４,４−アゾビス（４−シアノ吉草酸）等が挙げられる。
【００７２】
ラジカル重合開始剤は、トリチオ炭酸エステルに対して５〜３５モル％用いられるのが好ましい。より好ましくは１０〜３０モル％である。５モル％より少ないと、重合収率の低下につながる場合がある。また、３５モル％より多いと、トリチオ炭酸エステルのフラグメントを重合体末端に含まない、不活性な含フッ素（メタ）アクリル酸エステルの単独重合体が生成し易くなる傾向にある。
【００７３】
（Ｂ）法第一工程で用いられる重合反応容器の材質は、トリチオ炭酸エステルの分解や重合反応の停止等、重合反応を行う上での不具合が生じない限り特に限定されないが、硼ケイ酸ガラスまたはステンレスが好ましい。本発明で用いることのできる硼ケイ酸ガラス製重合反応容器として、一般的に市販されている硼ケイ酸ガラス製容器でも良いが、重合反応途中でトリチオ炭酸エステルが分解し重合反応が停止するか、安定的に高い重合収率を達成することができない等の問題が懸念される場合には、硼ケイ酸強化ガラス製容器が推奨される。硼ケイ酸強化ガラスは硼ケイ酸ガラスを風冷強化または化学強化することによって製造される。
【００７４】
硼ケイ酸強化ガラス製容器の具体例として、耐圧ガラス工業株式会社製Ｈｉｐｅｒ  Ｇｌａｓｓ（登録商標）シリンダー等が挙げられる。例えば、ＨＰＧ−１０、ＨＰＧ−９６、ＴＥＭ−Ｕ１０００Ｎ、ＴＥＭ−Ｖ−１００、ＴＥＭ−Ｖ−２００、ＴＥＭ−Ｖ−３００、ＴＥＭ−Ｖ−５００、ＴＥＭ−４−Ｂ１−２Ｌ、ＴＥＭ−４−Ｂ１−４Ｌ（何れも耐圧ガラス工業株式会社製）が挙げられる。
【００７５】
なお、（Ｂ）法第一工程のフッ素化アルキル基含有（メタ）アクリル酸エステルおよびパーフルオロポリエーテル鎖含有（メタ）アクリル酸エステルの共重合が、硼ケイ酸強化ガラス製容器を用いることで容易かつ効率的に行うことが可能となる場合がある。要因は明らかではないが、おそらく容器表面がトリチオ炭酸エステルに対して化学的または物理的に不活性な構造を有しているためであると推測される。したがって、（Ｂ）法第一工程は、硼ケイ酸強化硝子製容器またはステンレス製容器中で行うことが好ましい。
【００７６】
（Ｂ）法第二工程では、上記の水酸基を有する非フッ素（メタ）アクリル酸エステルをモノマーとして用いることができる。また、重合に用いるモノマーとして、水酸基を有する非フッ素（メタ）アクリル酸エステル以外に、水酸基を有する非フッ素（メタ）アクリル酸エステルと共重合可能な非フッ素（メタ）アクリル酸エステルを用いてもよい。共重合可能な非フッ素（メタ）アクリル酸エステルは、上記のものを用いることができる。
【００７７】
（Ｂ）法第二工程は、具体的に、下記Ｉ法またはII法の方法により行うことができる。
Ｉ法：（Ｂ）法第一工程で得られた重合溶液に、水酸基を有する非フッ素（メタ）アクリル酸エステルを含むモノマーと、必要に応じて重合溶媒およびラジカル重合開始剤を加えて重合する方法
II法：（Ｂ）法第一工程で得られた含フッ素（メタ）アクリル酸エステルの重合体を単離した後、単離した重合体に、水酸基を有する非フッ素（メタ）アクリル酸エステルを含むモノマー、重合溶媒およびラジカル重合開始剤を加えて重合する方法
【００７８】
（Ｂ）法第二工程で用いられる重合溶媒は、（Ｂ）法第一工程で得られた含フッ素（メタ）アクリル酸エステルの重合体および水酸基を有する非フッ素(メタ)アクリル酸エステルの溶解性を考慮し適宜選択される。重合溶媒としては、例えば、含フッ素溶媒、非フッ素溶媒、または含フッ素溶媒と非フッ素溶媒の混合物が用いられる。含フッ素溶媒としては、１，３−ビス（トリフルオロメチル）ベンゼン等が挙げられる。非フッ素溶媒としては、メチルエチルケトン、アセトン、メチルイソブチルケトン、酢酸エチル、トルエン、キシレン等が挙げられる。
【００７９】
溶媒の使用量は、（Ｂ）法第一工程で得られた含フッ素（メタ）アクリル酸エステルの重合体と（Ｂ）法第二工程で新たに加えられるモノマーの総重量に対して、５０〜２００重量％であることが好ましい。５０重量％未満では、重合の進行に伴い反応溶液の粘度が高くなり撹拌混合が困難となる場合がある。一方、２００重量％を超えると、重合速度が遅くなり実用的でない。
【００８０】
水酸基を有する非フッ素（メタ）アクリル酸エステルを含むモノマーの重合は、０〜１５０℃で行われるのが好ましく、４０〜１００℃で行われるのがより好ましい。０℃未満では、十分な重合速度が達成されず重合収率の低下につながる場合がある。一方、１５０℃を超えると、水酸基を有する非フッ素（メタ）アクリル酸エスエルの単独重合体が副生し易くなる傾向にある。
【００８１】
（Ｂ）法第二工程で用いられるラジカル重合開始剤としては、（Ｂ）法第一工程で用いられるラジカル重合開始剤と同様のものが挙げられる。
【００８２】
ラジカル重合開始剤は、（Ｂ）法第一工程で得られた含フッ素（メタ）アクリル酸エステルの重合体に含まれるトリチオ炭酸エステルのフラグメント対して、５〜３５モル％用いられる。より好ましくは１０〜３０モル％である。５モル％より少ないと、重合収率の低下につながる場合がある。一方、３５モル％より多いと、水酸基を有する非フッ素（メタ）アクリル酸エスエルの単独重合体が副生し易くなる傾向にある。
【００８３】
（Ｂ）法第二工程で用いられる重合反応容器の材質としては、（Ｂ）法第一工程で用いられる重合反応容器と同様のものが挙げられる。
【実施例】
【００８４】
以下、本発明を実施例に基づいてさらに詳細に説明するが、本発明はこれら実施例に限定されるものではない。
【００８５】
（１）原料
使用した原料の略称を以下に示す。
ＡＩＢＮ：２，２′−アゾビス（イソブチロニトリル）〔和光純薬社製〕
Ｖ−６５：２，２′−アゾビス（２，４−ジメチルバレロニトリル）〔和光純薬社製〕
ＭＥＫ：メチルエチルケトン
ＭＴＦ：１，３−ビストリフルオロメチルベンゼン
ＭＩＢＫ：メチルイソブチルケトン
ＣＰＤＴＣ：２−シアノ−２−プロピルドデシルトリチオ炭酸エステル〔Ａｌｄｒｉｃｈ社製〕
ＦＡＡＣ６：３，３，４，４，５，５，６，６，７，７，８，８，８−トリデカフルオロオクチルアクリレート
ＦＡＡＣ１０（２Ｈ）：３，３，４，４，５，５，６，６，７，７，９，９，１０，１０，１１，１１，１２，１２，１２−ノナデカフルオロドデシルアクリレート
ＰＯ６ＡＣ：ＣＨ２＝ＣＨＣＯ２−ＣＨ２ＣＦ（ＣＦ３）−［ＯＣＦ２ＣＦ（ＣＦ３）］４−ＯＣＦ２ＣＦ２ＣＦ３
ＰＯ２０ＡＣ：ＣＨ２＝ＣＨＣＯ２−ＣＨ２ＣＦ（ＣＦ３）−［ＯＣＦ２ＣＦ（ＣＦ３）］１８−ＯＣＦ２ＣＦ２ＣＦ３
（ただし、［ＯＣＦ２ＣＦ（ＣＦ３）］の繰り返し数である１８は、平均値である）
ＭＭＡ：メタクリル酸メチル〔和光純薬社製〕
ＨＥＡ：アクリル酸２−ヒドロキシエチル〔和光純薬製〕
ＡＯＩ：２−アクリロイルオキシエチルイソシアネート〔和光純薬社製〕
ＢＨＴ：２,６−ジ−ｔ−ブチル−４−メチルフェノール〔和光純薬社製〕
ＤＢＴＤＬ：ジラウリン酸ジブチルスズ〔和光純薬社製〕
ＭＱ：４−メトキシフェノール〔和光純薬社製〕
【００８６】
（２）測定方法および評価方法
測定方法および評価方法を以下に示す。
〔組成〕
水酸基を有する含フッ素２ブロック共重合体の組成は、１Ｈ―ＮＭＲにより算出した。
装置：ＪＥＯＬ：ＪＮＭ−ＬＡ３００（日本電子社製）
溶媒：クロロホルム−ｄまたはアセトン−ｄ６
ケミカルシフト：ＴＭＳ基準
〔分子量〕
水酸基を有する含フッ素２ブロック共重合体の数平均分子量（Ｍｎ）および重量平均分子量（Ｍｗ）は、ＧＰＣを用い、ポリスチレン換算で算出した。
カラム：Ｓｈｏｄｅｘ（登録商標)ＫＦ−８０７（昭和電工社製）  ４本
測定温度：４０℃
サンプル注入量：１００μｌ
流出速度：１ｍｌ／ｍｉｎ
溶離液：テトラヒドロフラン
〔ＧＰＣ曲線形状〕
水酸基を有する含フッ素２ブロック共重合体の分子量分布が単峰性であるか多峰性であるかを、ＧＰＣ曲線で判定した。
〔重合率〕
水酸基を有する含フッ素２ブロック共重合体の最終的な重合率は、下記式により算出した。
重合率＝重合溶液の固形分濃度（実測値）／重合率１００％と仮定したときの重合溶液の固形分濃度（計算値）
〔変性率〕
水酸基を有する含フッ素２ブロック共重合体中の水酸基が、重合性不飽和基に変換された割合（変性率）は、１Ｈ―ＮＭＲにより算出した。具体的な算出方法は後述する。
〔接触角〕
水およびｎ−ヘキサデカンに対する接触角をＤｒｏｐＭａｓｔｅｒ  ＤＭ５００（協和界面科学株式会社製）により測定した。
〔マジックインク弾き性〕
樹脂皮膜表面に、黒色油性ペンハイマッキー６ｍｍ（登録商標、ゼブラ社製）で線を描き、マジックインクの塗り具合を目視で観察した。マジックインクが弾かれ、不連続な液滴状になる場合を「○」、マジックインクが弾かれない場合を「×」と評価した。
〔マジックインク拭き取り性〕
樹脂皮膜表面に、黒色油性ペンハイマッキー１ｍｍ（登録商標、ゼブラ社製）で線を描く工程、５秒間放置およびウェスで拭き取る工程を１サイクルとして、ウェスで樹脂皮膜表面のマジックインクを拭き取ることができなくなるまでの繰り返し回数を計測した。
【００８７】
（実施例１−１）
（第一工程：ＭＭＡとＨＥＡの共重合）
内容量９６ｍｌのＨｉｐｅｒ  Ｇｌａｓｓ(登録商標)シリンダー（ＨＰＧ−９６：耐圧ガラス工業株式会社製）にマグネット撹拌子、ＭＭＡ  ２．８ｇ、ＨＥＡ  ０．７０ｇ、ＣＰＤＴＣ  ４２ｍｇ、ＡＩＢＮ  ４．０ｍｇおよびＭＩＢＫ  ２．５ｇを仕込んだ。液体窒素にシリンダーを浸漬し内容物を凍結後、油回転式真空ポンプにより５分間脱気した。ニードルバルブを閉じた後、８５℃のオイルバスにシリンダーを１６時間浸漬し、重合反応を行った。これにより、ＭＭＡとＨＥＡの共重合体を含む溶液を得た。実施例１−１の第一工程で得られた重合体のＧＰＣ曲線を図１の破線で示す。
【００８８】
（第二工程：ＦＡＡＣ１０（２Ｈ）とＰＯ６ＡＣとの共重合）
第一工程終了後、上記シリンダー内に、ＦＡＡＣ１０（２Ｈ）  ０．９ｇ、ＰＯ６ＡＣ  ０．６ｇ、Ｖ−６５  ３．０ｍｇ、ＭＩＢＫ  ４．５ｇを加えた。液体窒素にシリンダーを浸漬し内容物を凍結後、油回転式真空ポンプにより５分間脱気した。ニードルバルブを閉じた後、６０℃のオイルバスにシリンダーを１６時間浸漬し、重合反応を行った。これにより、水酸基を有する含フッ素２ブロック共重合体を含む溶液を得た。内容物の固形分濃度より、第一工程を含めた最終的な重合率は９７％であることが分かった。
得られた重合溶液の一部をｎ−ヘキサンに滴下し、再沈殿操作を行った。その後、減圧下６０℃で乾燥させることにより、水酸基を有する含フッ素２ブロック共重合体を得た。得られた共重合体の組成、分子量、多分散度ＰＤＩ（Ｍｗ／Ｍｎ）およびＧＰＣ曲線形状を表１に示す。実施例１−１の第二工程で得られた重合体のＧＰＣ曲線を図１の実線で示す。
【００８９】
（第三工程：水酸基を有する含フッ素２ブロック共重合体とＡＯＩの反応）
第二工程終了後、上記シリンダー内にＡＯＩ  ０．８５ｇ、ＤＢＴＤＬ  １０ｍｇ、ＢＨＴ  １５ｍｇ、ＭＱ  ２０ｍｇ、ＭＩＢＫ  ３．５ｇを加えた。油回転式真空ポンプによりシリンダー内部を脱気した後、２０℃で２時間反応を行った。これにより、重合性不飽和基を有する含フッ素２ブロック共重合体を含む溶液を得た。
得られた重合溶液の一部をｎ−ヘキサンに滴下し、再沈殿操作を行った。その後、減圧下６０℃で３０分間乾燥させることにより、重合性不飽和基を有する含フッ素２ブロック共重合体を得た。下記式により求めたＡＯＩによる水酸基の変性率を表１に示す。
変性率＝（ａ×ｙ）／（ｂ×ｘ）
ａ＝変性後アクリロイル基（ＣＨ２＝ＣＨＣ（＝Ｏ）−）の３位ｃｉｓプロトン（６．４４ｐｐｍ）ピーク強度
ｂ＝変性後ＭＭＡのα位ＣＨ３基プロトン（０．７〜１．１ｐｐｍ）ピーク強度／３
ｘ＝変性前ＨＥＡの側鎖１位ＣＨ２プロトン（４．１０ｐｐｍ）ピーク強度／２
ｙ＝変性前ＭＭＡのα位ＣＨ３基プロトン（０．７〜１．１ｐｐｍ）ピーク強度／３
【００９０】
（実施例１−２）
（第一工程：ＭＭＡとＨＥＡの共重合）
実施例１−１の第一工程と同様の方法で、ＭＭＡとＨＥＡの共重合体を含む溶液を得た。実施例１−２の第一工程で得られた重合体のＧＰＣ曲線を図２の破線で示す。
【００９１】
（第二工程：ＦＡＡＣ１０（２Ｈ）とＰＯ６ＡＣの共重合）
ＦＡＡＣ１０（２Ｈ）を０．４５ｇ、ＰＯ６ＡＣを０．４５ｇ、Ｖ−６５を３．０ｍｇ、ＭＩＢＫを３．０ｇに変更した以外は、実施例１−１の第二工程と同様の方法で、６０℃、１６時間、共重合反応を行った。ついで、得られた重合溶液にＦＡＡＣ１０（２Ｈ）  ０．３０ｇ、ＰＯ６ＡＣ  ０．３０ｇ、Ｖ−６５を３．０ｍｇ、ＭＩＢＫ  １．０ｇを再度加え、実施例１−１の第二工程と同様の方法で６０℃、１６時間、共重合反応を行い、水酸基を有する含フッ素２ブロック共重合体を含む溶液を得た。第一工程を含めた最終的な重合率は９９％であった。実施例１−２の第二工程で得られた重合体のＧＰＣ曲線を図２の実線で示す。
【００９２】
（第三工程：水酸基を有する含フッ素２ブロック共重合体とＡＯＩの反応）
ＭＩＢＫを４．０ｇに変更した以外は、実施例１−１の第三工程と同様の方法で、重合性不飽和基を有する含フッ素２ブロック共重合体を得た。
【００９３】
（実施例１−３）
（第一工程：ＭＭＡとＨＥＡの共重合）
実施例１−１の第一工程と同様の方法で、ＭＭＡとＨＥＡの共重合体を含む溶液を得た。実施例１−３の第一工程で得られた重合体のＧＰＣ曲線を図３の破線で示す。
【００９４】
（第二工程：ＦＡＡＣ１０（２Ｈ）とＰＯ６ＡＣの共重合）
ＦＡＡＣ１０（２Ｈ）を０．３６ｇ、ＰＯ６ＡＣを０．５４ｇ、Ｖ−６５  ３．０ｍｇ、ＭＩＢＫを３．５ｇに変更した以外は、実施例１−２の第二工程と同様の方法で６０℃、１６時間、共重合反応を行った。ついで、得られた重合溶液にＦＡＡＣ１０（２Ｈ）  ０．２４ｇ、ＰＯ６ＡＣ  ０．３６ｇ、Ｖ−６５  ３．０ｍｇ、ＭＩＢＫ  １．０ｇを再度加え、実施例１−２の第二工程と同様の方法で６０℃、１６時間、共重合反応を行い、水酸基を有する含フッ素２ブロック共重合体を含む溶液を得た。第一工程を含めた最終的な重合率は９８％であった。実施例１−３の第二工程で得られた重合体のＧＰＣ曲線を図３の実線で示す。
【００９５】
（第三工程：水酸基を有する含フッ素２ブロック共重合体とＡＯＩの反応）
実施例１−１の第三工程と同様の方法で、重合性不飽和基を有する含フッ素２ブロック共重合体を得た。
【００９６】
（実施例１−４）
（第一工程：ＭＭＡとＨＥＡの共重合）
実施例１−１の第一工程と同様の方法で、ＭＭＡとＨＥＡの共重合体を含む溶液を得た。実施例１−４の第一工程で得られた重合体のＧＰＣ曲線を図４の破線で示す。
【００９７】
（第二工程：ＦＡＡＣ６とＰＯ６ＡＣの共重合）
ＦＡＡＣ１０（２Ｈ）の代わりにＦＡＡＣ６を用いた以外は、実施例１−３１の第二工程と同様の方法で、水酸基を有する含フッ素２ブロック共重合体を含む溶液を得た。第一工程を含めた最終的な重合率は９６％であった。実施例１−４の第二工程で得られた重合体のＧＰＣ曲線を図４の実線で示す。
【００９８】
（第三工程：水酸基を有する含フッ素２ブロック共重合体とＡＯＩの反応）
実施例１−１の第三工程と同様の方法で、重合性不飽和基を有する含フッ素２ブロック共重合体を得た。
【００９９】
（実施例１−５）
（第一工程：ＦＡＡＣ１０（２Ｈ）とＰＯ２０ＡＣの共重合）
内容量９６ｍｌのＨｉｐｅｒ  Ｇｌａｓｓ(登録商標)シリンダー（ＨＰＧ−９６：耐圧ガラス工業株式会社製）にマグネット撹拌子、ＦＡＡＣ１０（２Ｈ）  ０．７０ｇ、ＰＯ２０ＡＣ  １．０５ｇ、ＣＰＤＴＣ  ４２ｍｇ、ＡＩＢＮ  ４．０ｍｇおよびＭＴＦ  ０．５ｇを仕込んだ。液体窒素にシリンダーを浸漬し内容物を凍結後、油回転式真空ポンプにより５分間脱気した。ニードルバルブを閉じた後、９０℃のオイルバスにシリンダーを１０時間浸漬し重合反応を行った。このようにして、ＦＡＡＣ１０（２Ｈ）とＰＯ２０ＡＣの共重合体を含む溶液を得た。
【０１００】
（第二工程：ＭＭＡとＨＥＡの共重合）
第一工程終了後、上記シリンダー内に、ＭＭＡ  ０．６０ｇ、ＨＥＡ  ０．１５ｇ、ＡＩＢＮ  ４．０ｍｇ、ＭＴＦ  ３．０ｇを加えた。液体窒素にシリンダーを浸漬し内容物を凍結後、油回転式真空ポンプにより５分間脱気した。ニードルバルブを閉じた後、８５℃のオイルバスにシリンダーを１６時間浸漬し重合反応を行った。このようにして水酸基を有する含フッ素２ブロック共重合体を含む溶液を得た。内容物の固形分濃度より、第一工程を含めた最終的な重合率は９２％であることが分かった。
【０１０１】
（第三工程：水酸基を有する含フッ素２ブロック共重合体とＡＯＩの反応）
第二工程終了後、上記シリンダー内にＡＯＩ  ０．１８ｇ、ＤＢＴＤＬ  ５ｍｇ、ＢＨＴ５ｍｇ、ＭＱ  １０ｍｇ、ＭＴＦ  １．５ｇを加えた以外は、実施例１−１の第三工程と同様の方法で重合性不飽和基を有する含フッ素２ブロック共重合体を得た（有効成分３５重量％）。上記有効成分３５ｗｔ％の溶液をＭＴＦで３５倍に希釈し、有効成分１．０重量％の溶液としたものを実施例３で用いた。
【０１０２】
（比較例１−１）
（第一工程：ＭＭＡとＨＥＡの共重合）
ＭＩＢＫの代わりにＭＥＫを２．５ｇ用いた以外は実施例１−１の第一工程と同様の方法で、ＭＭＡとＨＥＡの共重合体を含む溶液を得た。比較例１−１の第一工程で得られた重合体のＧＰＣ曲線を図５の破線で示す。
【０１０３】
（第二工程：ＦＡＡＣ１０（２Ｈ）の重合）
第一工程終了後、シリンダー内にＦＡＡＣ１０（２Ｈ）  １．５ｇ、Ｖ−６５  ３．０ｍｇ、ＭＥＫ  ２．０ｇを加え、実施例１−１と同様に重合を行い水酸基を有する含フッ素２ブロック共重合体を含む溶液を得た。第一工程を含めた最終的な重合率は９８％であった。比較例１−１の第二工程で得られた重合体のＧＰＣ曲線を図５の実線で示す。
【０１０４】
（第三工程：水酸基を有する含フッ素２ブロック共重合体とＡＯＩの反応）
ＭＩＢＫの代わりにＭＥＫを６．０ｇ用いた以外は、実施例１−１の第三工程と同様の方法で、重合性不飽和基を有する含フッ素２ブロック共重合体を得た。
【０１０５】
（比較例１−２）
（第一工程：ＭＭＡとＨＥＡの共重合）
比較例１−１の第一工程と同様の方法で、ＭＭＡとＨＥＡの共重合体を含む溶液を得た。比較例１−２の第一工程で得られた重合体のＧＰＣ曲線を図６の破線で示す。
【０１０６】
（第二工程：ＦＡＡＣ６の重合）
ＦＡＡＣ１０（２Ｈ）の代わりにＦＡＡＣ６を用いた以外は、比較例１−１の第二工程と同様の方法で、水酸基を有する含フッ素２ブロック共重合体を含む溶液を得た。第一工程を含めた最終的な重合率は９９％であった。比較例１−２の第二工程で得られた重合体のＧＰＣ曲線を図６の実線で示す。
【０１０７】
（第三工程：水酸基を有する含フッ素２ブロック共重合体とＡＯＩの反応）
比較例１−１の第三工程と同様の方法で、重合性不飽和基を有する含フッ素２ブロック共重合体を得た。
【０１０８】
【表１】
2016145304.tif 000010
【０１０９】
【表２】
2016145304.tif 000011
【０１１０】
（実施例２−１〜２−５）
ウレタンアクリレート系ＵＶ硬化型ハードコート樹脂（ビームセット（登録商標）５７５ＣＢ（荒川化学工業株式会社製））１００重量部、ＭＥＫ１５０重量部、および、実施例１−１〜１−５で得られた重合性不飽和基を有する含フッ素２ブロック共重合体（固形分約３６重量％）溶液２．８重量部（有効成分添加量１.０重量部）を混合し、紫外線硬化型樹脂組成物溶液を得た。この紫外線硬化型樹脂組成物溶液を７６ｍｍ×２６ｍｍ×１．０ｍｍのスライドガラスに均一に塗布し、オーブン中６０℃で５分間放置し溶媒を除去した。その後、窒素雰囲気下、紫外線照射装置により紫外線（１８０ｍＪ／ｃｍ２）を照射し、厚さ約１００μｍの樹脂皮膜をガラス上に形成させた。樹脂皮膜表面の静的接触角、動的接触角、マジックインク弾き性およびマジックインク拭き取り性の評価結果を表３に示す。
【０１１１】
（比較例２−１〜２−２）
比較例１−１または１−２で得られた重合性不飽和基を有する含フッ素２ブロック共重合体（固形分約３６重量％）溶液２．８重量部（有効成分添加量１.０重量部）を用いた以外は、実施例２−１〜２−５と同様の方法で約１００μｍの樹脂皮膜をガラス上に形成させた。樹脂皮膜表面の静的接触角、動的接触角、マジックインク弾き性およびマジックインク拭き取り性の評価結果を表３に示す。
【０１１２】
（比較例２−３）
ウレタンアクリレート系ＵＶ硬化型ハードコート樹脂（ビームセット（登録商標）５７５ＣＢ（荒川化学工業株式会社製））１００重量部およびＭＥＫ１５０重量部を混合し、紫外線硬化型樹脂組成物溶液を得た。この紫外線硬化型樹脂組成物溶液を７６ｍｍ×２６ｍｍ×１．０ｍｍのスライドガラスに均一に塗布し、オーブン中６０℃で５分間放置し溶媒を除去した。その後、窒素雰囲気下、紫外線照射装置により紫外線（１８０ｍＪ／ｃｍ２）を照射し、厚さ約１００μｍの樹脂皮膜をガラス上に形成させた。樹脂皮膜表面の静的接触角、動的接触角、マジックインク弾き性およびマジックインク拭き取り性の評価結果を表３に示す。
【０１１３】
【表３】
2016145304.tif 000012
【０１１４】
（実施例３）
（１）重合性不飽和基を有するパーフルオロポリエーテル化合物の調製
容量５０ｍｌのシュレンク管に、マグネット撹拌子、フルオロリンク（登録商標）Ｄ４０００  ２．０ｇ、カレンズＢＥＩ  ０．２４ｇ、ＤＢＴＤＬ  ９．０ｍｇ、ＭＱ  ３．０ｍｇ、およびＭＴＦ  ５．０ｇを入れ、油回転式ポンプにより内部を脱気後、コックを閉じた。これを、６０℃のオイルバスに５時間浸漬した。冷却後、生成物の一部を抜き取り、赤外吸収分光計によりイソシアネート基の有無を確認したところ、イソシアネート基に起因する２２６０ｃｍ−１の吸収が認められないことから、反応が完了したことを確認した。次に、減圧下で反応混合物からＭＴＦを留去し、下記に示す重合性不飽和基を有するパーフルオロポリエーテル化合物を得た。なお、下記式においてｙは１４、ｚは１４である。
但し、ｙおよびｚは19Ｆ−ＮＭＲ分析より求めた値である。下記Ｉ（-ppm）は、所定の19Ｆ−ＮＭＲケミカルシフトのピーク積分値を示す。
ｙ＝２×{Ｉ（-54.8ppm）＋Ｉ（-56.4ppm）＋Ｉ（-58.1ppm）}／{Ｉ（-84.1ppm）＋Ｉ（-86.1ppm）＋Ｉ（-86.4ppm）＋Ｉ（-86.1ppm）}
ｚ＝{Ｉ（-91.8ppm）＋Ｉ（-93.4ppm）}／{Ｉ（-84.1ppm）＋Ｉ（-86.1ppm）＋Ｉ（-86.4ppm）＋Ｉ（-86.1ppm）}
【化９】
2016145304.tif 000013
【０１１５】
（２）紫外線硬化型樹脂溶液Ａの調製
ウレタンアクリレート系ＵＶ硬化型樹脂ヒタロイド（登録商標）７９０９−１（固形分８０重量％：日立化成株式会社製）１２５重量部、ＭＥＫ  １２３重量部、およびＨＣＰＫ  ２重量部を混合し、紫外線硬化型樹脂溶液Ａを得た（樹脂固形分４０重量％）。
【０１１６】
（３）樹脂被膜の形成
紫外線硬化型樹脂溶液Ａ  ２５０重量部に、重合性不飽和基を有するパーフルオロポリエーテル化合物  ０．０３重量部および実施例１−５で得られた重合性不飽和基を有する含フッ素２ブロック共重合体溶液（有効成分１．０重量％）  １．００重量部を添加した。得られた紫外線硬化型樹脂組成物溶液を振とう混合した後、分散状態を確認するために、溶液の透明度を目視で観察した。また、溶液を一晩静置後、容器底部における不溶分の沈殿の有無を確認した。再び振とう混合した後、この溶液を７６ｍｍ×２６ｍｍ×１．０ｍｍのスライドガラスに均一に塗布し、オーブン中６０℃で５分間放置し溶媒を除去した。その後窒素雰囲気下、紫外線照射装置により紫外線（１８０ｍＪ／ｃｍ２）を照射し、厚さ約１００μｍの樹脂皮膜をスライドガラス上に形成させた。樹脂皮膜表面の透明度を目視で観察した。曇りの有無を表４に示す。また、樹脂皮膜表面の静的接触角、動的接触角、マジックインク弾き性およびマジックインク拭き取り性の評価結果を表４に示す。
【０１１７】
（比較例３）
紫外線硬化型樹脂溶液Ａ  ２５０重量部に、重合性不飽和基を有するパーフルオロポリエーテル化合物  ０．０３重量部を添加した。得られた紫外線硬化型樹脂組成物溶液を振とう混合した後、溶液の透明度を目視で観察した。また、溶液を一晩静置後、容器底部における不溶分の沈殿の有無を確認した。再び振とう混合した後、この溶液を７６ｍｍ×２６ｍｍ×１．０ｍｍのスライドガラスに均一に塗布し、オーブン中６０℃で５分間放置し溶媒を除去した。その後窒素雰囲気下、紫外線照射装置により紫外線（１８０ｍＪ／ｃｍ２）を照射し、厚さ約１００μｍの樹脂皮膜をスライドガラス上に形成させた。樹脂皮膜表面の透明度を目視で観察した。曇りの有無を表４に示す。また、樹脂皮膜表面の静的接触角、動的接触角、マジックインク弾き性およびマジックインク拭き取り性の評価結果を表４に示す。
【０１１８】
【表４】
2016145304.tif 000014
【０１１９】
実施例２−１〜２−５では、本発明に係る重合性不飽和基を有する含フッ素２ブロック共重合体を用いることで、当該共重合体を加えていない比較例２−３と比較して、樹脂表面に良好な撥水撥油性を付与することができ、マジックインク弾き性およびマジックインク拭き取り性に優れていることが分かった。一方、比較例２−１および比較例２−２では、含フッ素（メタ）アクリル酸エステル系重合体ブロックを構成するモノマーとしてＦＡＡＣ１０（２Ｈ）、ＦＡＡＣ６のみを使用し、パーフルオロポリエーテル鎖含有（メタ）アクリル酸エステルを使用しなかったため、マジックインク拭き取り性に劣ることが分かった。
【０１２０】
また、実施例３では、本発明に係る重合性不飽和基を有する含フッ素２ブロック共重合体を活性エネルギー線硬化型樹脂の有機溶剤溶液に添加することで、重合性不飽和基を有するパーフルオロポリエーテル化合物の溶解性を向上させ、均一で透明な溶液を形成させることができることが分かった。また、当該溶液を基材に塗布して溶媒を除去した後、活性エネルギー線により硬化させることで、光透過性が良好で、かつ、撥水撥油性、マジックインク弾き性およびマジックインク拭き取り性に優れた樹脂被膜が得られることが分かった。
【０１２１】
以上より、本発明に係る重合性不飽和基を有する含フッ素２ブロック共重合体は、紫外線等で硬化することにより有機基材または無機基材上に撥水撥油塗膜および防汚塗膜を形成することができる。また、活性エネルギー線硬化型樹脂またはその有機溶剤溶液に対する、重合性不飽和基を有するパーフルオロポリエーテル化合物の相溶化剤としても好適である。
【図１】
2016145304.tif 000018
【図２】
2016145304.tif 000019
【図３】
2016145304.tif 000020
【図４】
2016145304.tif 000021
【図５】
2016145304.tif 000022
【図６】
2016145304.tif 000023